(57)【要約】      （修正有）【課題】液晶構成部材製造時に用いる粘着剤層保護用として、オリゴマー析出量が極力少なく、帯電防止性、透明性良好であり、光学的評価を伴う検査が容易な離型フィルムを提供する。【解決手段】液晶構成部材製造時に用いられるフィルムであって、ポリエステルフィルムの片面に窒素元素を有する化合物およびバインダーポリマーを含有する塗布層、離型層が順次設けられた離型フィルムであり、下記式（１）〜（４）を同時に満足することを特徴とする粘着剤層保護用離型フィルム。ＯＬ≦２．０      …（１）Ｒ≦１×１０１３  …（２）ＴＬ≧８０        …（３）ＴＬ（Ｈ）≦８    …（４）（上記式中、ＯＬは熱処理後の離型フィルムの離型層表面からＤＭＦにより抽出されるオリゴマー量、Ｒは離型フィルムの何れか一方のフィルム面の表面固有抵抗、ＴＬは離型フィルムの全光線透過率、ＴＬ（Ｈ）は直交させた偏光板の間に離型フィルムを挟んだ積層体の全光線透過率を表す）【選択図】  なし【特許請求の範囲】
【請求項１】
液晶構成部材製造時に用いられるフィルムであって、ポリエステルフィルムの片面に窒素元素を有する化合物およびバインダーポリマーを含有する塗布層、離型層が順次設けられた離型フィルムであり、下記式（１）〜（４）を同時に満足することを特徴とする粘着剤層保護用離型フィルム。
ＯＬ≦２．０      …（１）
Ｒ≦１×１０１３  …（２）
ＴＬ≧８０        …（３）
ＴＬ（Ｈ）≦８    …（４）
（上記式中、ＯＬは熱処理（１８０℃、１０分間）後の離型フィルムの離型層表面からジメチルホルムアミドにより抽出されるオリゴマー量（ｍｇ／ｍ２）、Ｒは離型フィルムの何れか一方のフィルム面の表面固有抵抗（Ω）、ＴＬは離型フィルムの全光線透過率（％）、ＴＬ（Ｈ）は直交させた偏光板の間に離型フィルムを挟んだ積層体の全光線透過率（％）を表す）
【請求項２】
離型フィルムにおける、フィルム面内の主配向軸のＭＤ方向に対する角度（θ３）が７０度以上であることを特徴とする請求項１記載の離型フィルム。
【請求項３】
窒素元素を有する化合物が４級アンモニウム塩基を有する化合物であることを特徴とする請求項１または２記載の離型フィルム。
【請求項４】
バインダーポリマーがポリビニルアルコールであることを特徴とする請求項１〜３の何れか記載の離型フィルム。
【請求項５】
塗布層が塗布延伸法（インラインコーティング法）により、ポリエステルフィルム上に設けられてなることを特徴とする請求項１〜４の何れか記載の離型フィルム。
【請求項６】
離型層が硬化型シリコーン樹脂を含有することを特徴とする請求項１〜５の何れか記載の離型フィルム。
【発明の詳細な説明】
【０００１】
【発明の属する技術分野】
本発明は離型フィルムに関して、詳しくは液晶ディスプレイ（以下、ＬＣＤと略記する場合がある）に用いられる偏光板、位相差板等の液晶構成部材製造時に用いる粘着剤層保護用離型フィルムとして、オリゴマー析出量が極力少なく、帯電防止性、透明性良好であり、光学的評価を伴う検査が容易な離型フィルムを提供することにある。
【０００２】
【従来の技術】
従来、ポリエステルフィルムを基材とする離型フィルムが液晶偏光板、位相差板等の液晶構成部材製造時に用いる粘着剤層保護用に使用されているが、高温下、離型層表面に析出するオリゴマーが製造工程内において各種不具合を生じることが問題となっている。液晶偏光板の製造工程は、粘着剤層を介して離型フィルムと偏光板が貼り合わされてロール状に巻き取られる工程等からなるが、粘着剤塗布後の乾燥工程を経てオリゴマーが析出するものと考えられる。離型層表面に析出するオリゴマーは貼り合わせている相手方粘着剤層表面へ転着し、オリゴマーの付着した粘着剤層付きの偏光板をガラス基板と貼り合わせてＬＣＤを製造した場合、得られるＬＣＤの輝度が低下する等の不具合を生じる場合がある。
【０００３】
近年、ＬＣＤの視認性向上を目的として表示画面の輝度をより高くする傾向にあり、上記不具合が深刻な問題となってきている。また、生産性向上に伴う製造コストの低減を図ることを目的として、製造工程における高速化に伴い、特に乾燥工程における乾燥温度をより高く設定する傾向にあり、上述のオリゴマーがより析出しやすい状況になっている。
一方、加工工程中において、何らかの作用により、離型フィルムが帯電した場合、当該離型フィルムを用いて加工を継続すると、例えば、ロール状離型フィルムを巻き出す際には剥離帯電が発生する、粘着剤塗布工程においては粘着剤の塗布むらが発生する、粘着剤層を介して離型フィルムと偏光板とが貼り合わされたシート状積層体においては当該シート状積層体同志を積み重ねる際に貼り付く、さらに離型フィルム自身が加工現場における異物・埃等を引きつけやすくなる等の不具合を生じる場合がある。
【０００４】
そのため、除電装置（例えば、除電バー、イオンブロー等）の設置等、設備面から除電対策を講じても、加工上問題ないレベルまでには至らない場合があり、使用する離型フィルム自身に帯電防止性が必要とされる場合がある。
また、液晶偏光板の表示能力、色相、コントラスト、異物混入などの光学的評価を伴う検査工程においては、目視あるいは拡大鏡使用による欠陥品の流出防止対策が講じられているが、離型フィルムを構成するポリエステルフィルムの光学的異方性起因により、異物混入を見落としやすくなる等の不具合を生じる場合があるため、検査時に離型フィルムを一旦剥離し、検査終了後に再度貼付しなければならないという問題を抱えている。
【０００５】
【特許文献１】特開平１０−２７８２０３号公報
【特許文献２】特開２００１−３９０７３８号公報
【特許文献３】特開２００２−３９９６０号公報
【０００６】
【発明が解決しようとする課題】
本発明は上記実情に鑑みなされたものであって、その解決課題は、液晶構成部材製造時に用いる粘着剤層保護用として、オリゴマー析出量が極力少なく、帯電防止性、透明性良好であり、光学的評価を伴う検査が容易な離型フィルムを提供することにある。
【０００７】
【発明を解決するための手段】
本発明者らは、上記実状に鑑み、鋭意検討した結果、特定の構成からなる離型フィルムを用いれば、上述の課題を容易に解決できることを知見し、本発明を完成させるに至った。
すなわち、本発明の要旨は、液晶構成部材製造時に用いられるフィルムであって、ポリエステルフィルムの片面に窒素元素を有する化合物およびバインダーポリマーを含有する塗布層、離型層が順次設けられた離型フィルムであり、下記式（１）〜（４）を同時に満足することを特徴とする粘着剤層保護用離型フィルムに存する。
ＯＬ≦２．０      …（１）
Ｒ≦１×１０１３  …（２）
ＴＬ≧８０        …（３）
ＴＬ（Ｈ）≦８    …（４）
（上記式中、ＯＬは熱処理（１８０℃、１０分間）後の離型フィルムの離型層表面からジメチルホルムアミドにより抽出されるオリゴマー量（ｍｇ／ｍ２）、Ｒは離型フィルムの何れか一方のフィルム面の表面固有抵抗（Ω）、ＴＬは離型フィルムの全光線透過率（％）、ＴＬ（Ｈ）は直交させた偏光板の間に離型フィルムを挟んだ積層体の全光線透過率（％）を表す）
【０００８】
【発明の実施の形態】
以下、本発明をさらに詳細に説明する。
本発明においてポリエステルフィルムに使用するポリエステルはホモポリエステルであっても共重合ポリエステルであってもよい。
ホモポリエステルからなる場合、芳香族ジカルボン酸と脂肪族グリコールとを重縮合させて得られるものが好ましい。芳香族ジカルボン酸としては、テレフタル酸、２，６−ナフタレンジカルボン酸などが挙げられ、脂肪族グリコールとしては、エチレングリコール、ジエチレングリコール、１，４−シクロヘキサンジメタノール等が挙げられる。代表的なポリエステルとしては、ポリエチレンテレフタレート（ＰＥＴ）、ポリエチレン−２，６−ナフタレンジカルボキシレート（ＰＥＮ）等が例示される。
【０００９】
一方、共重合ポリエステルの場合は、３０モル％以下の第三成分を含有した共重合体であることが好ましい。共重合ポリエステルのジカルボン酸成分としてはイソフタル酸、フタル酸テレフタル酸、２，６−ナフタレンジカルボン酸、アジピン酸セバシン酸、オキシカルボン酸（例えば、Ｐ−オキシ安息香酸など）等の一種または二種以上が挙げられ、グリコール成分として、エチレングリコール、ジエチレングリコール、プロピレングリコール、ブタンジオール、１，４−シクロヘキサンジメタノール、ネオペンチルグリコール等の一種または二種以上が挙げられる。
【００１０】
何れにしても本発明でいうポリエステルとは、通常８０モル％以上、好ましくは９０モル％以上がエチレンテレフタレート単位であるポリエチレンテレフタレート、エチレン−２，６−ナフタレート単位であるポリエチレン−２，６−ナフタレート等であるポリエステルを指す。
本発明におけるポリエステル層中には、易滑性付与を主たる目的として粒子を配合することが好ましい。配合する粒子の種類は、易滑性付与可能な粒子であれば特に限定されるものではなく、具体例としては、例えば、シリカ、炭酸カルシウム、炭酸マグネシウム、炭酸バリウム、硫酸カルシウム、リン酸カルシウム、リン酸マグネシウム酸化珪素、カオリン、酸化アルミニウム、酸化チタン等の粒子が挙げられる。また、特公昭５９−５２１６号公報、特開昭５９−２１７７５５号公報等に記載されている耐熱性有機粒子を用いてもよい。この他の耐熱性有機粒子の例として、熱硬化性尿素樹脂、熱硬化性フェノール樹脂、熱硬化性エポキシ樹脂、ベンゾグアナミン樹脂等が挙げられる。さらに、ポリエステル製造工程中、触媒等の金属化合物の一部を沈殿、微分散させた析出粒子を用いることもできる。
【００１１】
一方、使用する粒子の形状に関しても特に限定されるわけではなく、球状、塊状、棒状、扁平状等のいずれを用いてもよい。また、その硬度、比重、色等についても特に制限はない。これら一連の粒子は、必要に応じて２種類以上を併用してもよい。
また、用いる粒子の平均粒径は通常０．０１〜３μｍ、好ましくは０．０１〜１μｍの範囲である。平均粒径が０．０１μｍ未満の場合には、粒子が凝集しやすく、分散性が不十分な場合があり、一方、３μｍを超える場合には、フィルムの表面粗度が粗くなりすぎて、後工程において離型層を塗設させる場合等に不具合が生じる場合がある。
【００１２】
さらにポリエステル中の粒子含有量は、通常０．１〜５重量％、好ましくは０．１〜３重量％の範囲である。粒子含有量が０．１重量％未満の場合には、フィルムの易滑性が不十分な場合があり、一方、５重量％を超えて添加する場合には、フィルムの透明性が不十分な場合がある。
ポリエステル中に粒子を添加する方法としては、特に限定されるものではなく、従来公知の方法を採用しうる。例えば、ポリエステルを製造する任意の段階において添加することができるが、好ましくはエステル化の段階、もしくはエステル交換反応終了後、重縮合反応を進めてもよい。
【００１３】
また、ベント付き混練押出機を用い、エチレングリコールまたは水などに分散させた粒子のスラリーとポリエステル原料とをブレンドする方法、または、混練押出機を用い、乾燥させた粒子とポリエステル原料とをブレンドする方法などによって行われる。
なお、本発明におけるポリエステルフィルム中には上述の粒子以外に必要に応じて従来公知の酸化防止剤、熱安定剤、潤滑剤、染料、顔料等を添加することができる。
本発明の離型フィルムを構成するポリエステルフィルムの厚みはフィルムとして製膜可能な範囲であれば特に限定されるものではないが、通常９〜２５０μｍ、好ましくは９〜１８８μｍ、さらに好ましくは９〜７５μｍの範囲である。
【００１４】
次に、本発明におけるポリエステルフィルムの製造例について具体的に説明するが、以下の製造例に何ら限定されるものではない。
すなわち、先に述べたポリエステル原料を使用し、ダイから押し出された溶融シートを冷却ロールで冷却固化して未延伸シートを得る方法が好ましい。この場合、シートの平面性を向上させるためシートと回転冷却ドラムとの密着性を高めることが好ましく、静電印加密着法および／または液体塗布密着法が好ましく採用される。
【００１５】
次に得られた未延伸シートを少なくとも一軸方向に延伸するのが好ましい。また、二軸方向に延伸してもよく、二軸延伸する場合には、まず前記の未延伸シートを一方向にロールまたはテンター方式の延伸機により延伸する。延伸温度は通常１３０〜１７０℃であり、延伸倍率は通常２．５〜７倍、好ましくは３．０〜６倍である。次いで、一段目の延伸方向と直交する方向に延伸を行う。延伸温度は、通常１３０〜１７０℃であり、延伸倍率は、通常３．０〜７倍、好ましくは３．５〜６倍である。そして、引き続き、１８０〜２７０℃の温度で緊張下または３０％以内の弛緩下で熱処理を行い、二軸配向フィルムを得る。
【００１６】
延伸工程中にフィルム表面を処理する、いわゆる塗布延伸法（インラインコーティング）を施すことができる。それは以下に限定するものではないが、特に１段目の延伸が終了して、２段目の延伸前にコーティング処理を施すことができる。
上記の延伸においては、一方向の延伸を２段階以上で行う方法を用いることもできる。その場合、最終的に二方向の延伸倍率がそれぞれ上記範囲となるように行うのが好ましい。また、前記の未延伸シートを面積倍率が１０〜４０倍になるように同時二軸延伸を行うことも可能である。さらに必要に応じて熱処理を行う前または後に再度縦および／または横方向に延伸してもよい。
【００１７】
上述の塗布延伸法にてポリエステルフィルム上に塗布層が設けられる場合には、延伸と同時に塗布が可能になると共に塗布層の厚みを延伸倍率に応じて薄くすることができ、ポリエステルフィルムとして好適なフィルムを製造できる。
本発明における離型フィルムは、下記式（１）および（２）を同時に満足する必要がある。
ＯＬ≦２．０      …（１）
Ｒ≦１×１０１３  …（２）
（上記式中、ＯＬは熱処理（１８０℃、１０分間）後の離型フィルムの離型層表面からジメチルホルムアミドにより抽出されるオリゴマー量（ｍｇ／ｍ２）、Ｒは離型フィルムの何れか一方のフイルム面の表面固有抵抗（Ω）を表す）
【００１８】
ＯＬが２．０ｍｇ／ｍ２を超える場合には粘着剤塗布後の乾燥工程において、乾燥温度をより高く設定した場合に離型フィルムの離型層表面に析出するオリゴマー量が多くなり、本発明の用途においては粘着剤の透明性が低下する、あるいは粘着剤層の粘着力が低下する等の不具合を生じるようになる。ＯＬに関して、１．０ｍｇ／ｍ２以下が好ましい。
【００１９】
一方、Ｒが１×１０１３Ωを超える場合、例えば、ロール状離型フィルムを巻き出す際には剥離帯電したり、粘着剤塗布工程においては粘着剤の塗布むらが発生する等の不具合を生じたりするようになる。Ｒは、好ましくは１×１０１２Ω以下、さらに好ましくは１×１０１１Ω以下、最も好ましくは１×１０１０Ω以下である。
本発明における離型フィルムにおいて、オリゴマー析出防止性と帯電防止性とを同時に満足させるための具体的手法として、離型フィルムを構成する塗布層が窒素元素を有する化合物を含有する必要がある。
【００２０】
窒素元素を有する化合物の具体例として、例えば、第四級アンモニウム塩基含有カチオン系の化合物が挙げられ、その中でもイオン化された窒素元素またはピロリジウム環の何れかを主鎖に含有するポリマーを使用すれば、特に帯電防止性が良好になるだけではなく、驚くべきことに顕著なオリゴマー析出防止性能を有することが判明した。
主鎖にイオン化された窒素元素を含有するポリマーとして、その一例としてアイオネンポリマーが挙げられる。具体例として、特公昭５３−２３３７７号公報、特交昭５４−１００３９号公報、特開昭４７−３４５８１号公報、特開昭５６−７６４５１号公報、特開昭５８−９３７１０号公報、特開昭６１−１８７５０号公報、特開昭６３−６８６８７号公報等の記載例が挙げられる。
【００２１】
詳細は、ＡＬＡＮ  Ｄ．ＷＩＬＳＯＮ  ａｎｄ  ＨＡＶＡＲＤ  Ｊ．ＰＲＯＳＳＥＲ（Ｅｄ．）  ＤＥＶＥＬＯＰＭＥＮＴＳ  ＩＮ  ＩＯＮＩＣ  ＰＯＬＹＭＥＲＳー２ＥＬＳＥＶＩＥＲ  ＡＰＰＬＩＥＤ  ＳＣＩＥＮＣＥ  ＰＵＢＬＩＳＨＥＲ、１９８６年）、ＩＯＮＥＮＥ  ＰＯＬＹＭＥＲＳ：、ＰＲＯＰＥＲＴＩＥＳ  ＡＮＤＡＰＰＬＩＣＡＴＩＯＮＳに記載されている。
【００２２】
本発明において、主鎖にピロリジウム環を有するポリマーとは、例えば下記式（Ｉ）あるいは（ＩＩ）の構造を主成分とするポリマーである。
【００２３】
【化１】
2004177718.tif 000002
【００２４】
【化２】
2004177718.tif 000003
【００２５】
上記式（Ｉ）および（ＩＩ）中、Ｒ１、Ｒ２は、それぞれ独立して、アルキル基、フェニル基等であり、これらのアルキル基、フェニル基が以下に示す基で置換されていてもよい。
【００２６】
置換可能な基は、例えば、ヒドロキシル基、アミド基、カルボ低級アルコキシ基、低級アルコキシ基、チオフェノキシ基、シクロアルキル基、トリ−（低級アルキル）アンモニウム低級アルキル基等であり、ニトロ基はアルキル基上でのみ、またハロゲン基はフェニル基上でのみ置換可能である。また、Ｒ１およびＲ２は化学的に結合していてもよく、例えば、−（ＣＨ２）ｍ−（ｍ＝２〜５の整数）、−ＣＨ（ＣＨ３）−ＣＨ（ＣＨ３）−、−ＣＨ＝ＣＨ−ＣＨ＝ＣＨ−、−ＣＨ＝ＣＨ−ＣＨ＝Ｎ−、−ＣＨ＝ＣＨ−Ｎ＝ＣＨ−、−（ＣＨ２）２Ｏ（ＣＨ２）２、（ＣＨ２）２Ｏ（ＣＨ２）２等が挙げられる。上記式中のＸ−は、Ｃｌ−、Ｂｒ−、１／２ＳＯ４２−、または１／３ＰＯ４３−等の無機酸残基、ＣＨ３ＳＯ４−、Ｃ２Ｈ５ＳＯ４−のスルホン酸残基を示す。
【００２７】
本発明における（Ｉ）のポリマーは、例えば、下記式（ＩＩＩ）で表される化合物を、ラジカル重合触媒を用いて環化重合させることにより得られる。
【００２８】
【化３】
2004177718.tif 000004
【００２９】
また、前記（ＩＩ）式のポリマーは、上記（ＩＩＩ）式の化合物を、二酸化イオウを溶媒とする系で環化重合させることにより得られる。重合は、溶媒として水あるいはメタノール、エタノール、イソプロパノール、ホルムアミド、ジオキサン、アセトニトリル、二酸化イオウなどの極性溶媒中で過酸化水素、ベンゾイルパーオキサイド、第３級ブチルパーオキサイド等の重合開始剤により、公知の方法で実施できるが、これらに限定されるものではない。
【００３０】
本発明における主鎖にピロリジウム環を有するポリマーは、上記（ＩＩＩ）式の化合物と重合性のある炭素−炭素不飽和結合を有する化合物を共重合成分としてもよい。
本発明における主鎖にピロリジウム環を有するポリマーの分子量は、好ましくは５００〜１００００００、さらに好ましくは１０００〜５０００００である。ポリマーの分子量が５００未満の場合は、帯電防止効果はあるものの、塗膜の強度が弱かったり、ブロッキングしやすかったりする傾向がある。ポリマーの分子量が１００００００より高い場合は、塗布液の粘度が高くなり、取扱い性や塗布性が悪化する傾向がある。
【００３１】
塗布層中に含有される窒素元素を有する化合物の含有量は特に限定される訳ではないが、好ましくは１０〜９９重量％、さらに好ましくは２０〜９５重量％の範囲がよい。
さらに本発明における離型フィルムを構成する塗布層中には塗布層の塗膜耐久性、造膜性等を考慮して、バインダーポリマーを含有する必要がある。
塗布層に含有されるバインダーポリマーの具体例として、ポリビニルアルコール（以下、ＰＶＡと略記する場合がある。）、ポリアクリルアミド、ポリアルキレングリコール、ポリアルキレンイミン、メチルセルロース、ヒドロキシセルロース、でんぷん類、ポリウレタン、ポリエステル、ポリアクリレート、塩素系ポリマー（ポリ塩化ビニル、塩化ビニル酢酸ビニル共重合体等）、ポリオレフィン等が挙げられる。それらの中でも、塗布層を塗布延伸法により塗設する場合にはノニオン系、カチオン系、両性系の水溶液または水分散体として使用可能な有機ポリマーが挙げられ、好ましくはオリゴマー析出防止性向上の観点からも、上述の窒素元素を有する化合物との好適な組み合わせとして、ポリビニルアルコールを含有するのがよい。
【００３２】
塗布層中に含有されるポリビニルアルコール等のバインダーポリマーの含有量は特に限定される訳ではないが、好ましくは１０〜９０重量％、さらに好ましくは１０〜８０重量％の範囲がよい。バインダーポリマーの含有量が１０重量％未満では塗布層の造膜性が不十分になる等の不具合を生じる場合がある。
また、本発明で用いるＰＶＡの重合度は特に限定されるわけではないが、通常１００以上、好ましくは３００〜４００００のものが用途上好適に用いられる。
一方、ＰＶＡのけん化度は特に限定されるわけではないが、７０モル％以上、好ましくは８０モル％以上、９９．９モル％以下のものが好適に用いられ、具体例としては酢酸ビニルけん化物等が挙げられる。
【００３３】
さらに塗布層には架橋剤を併用してもよく、具体例としてはメチロール化またはアルキロール化した尿素系、メラミン系、グアナミン系、アクリルアミド系、ポリアミド系化合物、エポキシ化合物、アジリジン化合物、ブロックポリイソシアネート、シランカップリング剤、チタンカップリング剤、ジルコ−アルミネートカップリング剤等が挙げられる。これらの架橋成分は、バインダーポリマーと予め結合していてもよい。
また、塗布層の固着性、滑り性改良を目的として、無機系粒子を含有してもよく、具体例としてはシリカ、アルミナ、カオリン、炭酸カルシウム、酸化チタン、バリウム塩等が挙げられる。さらに必要に応じて消泡剤、塗布性改良剤、増粘剤、有機系潤滑剤、有機系高分子粒子、酸化防止剤、紫外線吸収剤発泡剤、染料等が含有されてもよい。
【００３４】
本発明における離型フィルムを構成する塗布層の塗布量（乾燥後）は通常０．０１〜１ｇ／ｍ２、好ましくは０．０３〜０．５ｇ／ｍ２の範囲がよい。塗布量が０．０１ｇ／ｍ２未満の場合には、塗布厚みの均一性が不十分な場合があり、一方、１ｇ／ｍ２を超えて塗布する場合には、滑り性低下等の不具合を生じる場合がある。
本発明において、離型フィルムを構成する塗布層を設ける方法は後述する離型層を設ける場合と同様にリバースグラビアコート、グラビアコート、バーコート、ダイコート等、従来公知の塗工方式を用いることができる。
【００３５】
なお、塗布層に関して、好ましくは上述の塗布延伸法（インラインコーティング法）によりポリエステルフィルム上に設けられるのがよい。
本発明の離型フィルムを構成する離型層中には硬化型シリコーン樹脂を含有させると離型性が良好となるので好ましい。硬化型シリコーン樹脂を主成分とするタイプでもよいし、ウレタン樹脂、エポキシ樹脂、アルキッド樹脂等の有機樹脂とのグラフト重合等による変性シリコーンタイプ等を使用してもよい。
硬化型シリコーン樹脂の種類としては付加型・縮合型・紫外線硬化型・電子線硬化型・無溶剤型等、何れの硬化反応タイプでも用いることができる。
具体例を挙げると、信越化学工業（株）製ＫＳ−７７４、ＫＳ−７７５、ＫＳ−７７８、ＫＳ−７７９Ｈ、ＫＳ−８４７Ｈ、ＫＳ−８５６、Ｘ−６２−２４２２、Ｘ−６２−２４６１、ダウ・コーニング・アジア（株）製ＤＫＱ３−２０２、ＤＫＱ３−２０３、ＤＫＱ３−２０４、ＤＫＱ３−２０５、ＤＫＱ３−２１０、東芝シリコーン（株）製ＹＳＲ−３０２２、ＴＰＲ−６７００、ＴＰＲ−６７２０、ＴＰＲ−６７２１、東レ・ダウ・コーニング（株）製ＳＤ７２２０、ＳＤ７２２６、ＳＤ７２２９、ＬＴＣ７５０Ａ等が挙げられる。さらに離型層の剥離性等を調整するために、剥離コントロール剤を併用してもよい。
【００３６】
本発明の離型フィルムを構成する塗布層上に離型層を設ける方法として、リバースグラビアコート、グラビアコート、バーコート、ダイコート、カーテンコート等、従来公知の塗工方式を用いることができる。
離型層の塗工量は塗工性の面から、通常０．０１〜１ｇ／ｍ２、好ましくは０．０３〜０．５ｇ／ｍ２の範囲である。塗工量が０．０１ｇ／ｍ２未満の場合、塗工性の面より安定性に欠け、均一な塗膜を得るのが困難になる場合がある。一方、１ｇ／ｍ２を超えて厚塗りにすると離型層自体の塗膜密着性、硬化性等が低下する場合がある。
【００３７】
本発明における離型フィルムに関して、離型層が設けられていない面には接着層、帯電防止層、オリゴマー析出防止層等の塗布層を設けてもよく、ポリエステルフィルムにはコロナ処理、プラズマ処理等の表面処理を施してもよい。
本発明の離型フィルムの全光線透過率（ＴＬ）は８０％以上であることが用途上、必要である。ＴＬが８０％未満の場合、透明性が不十分となり、光学的評価を伴う検査工程においては異物の混入を見落とし易くなる等の不具合を生じるようになる。
さらに本発明の離型フィルムを、直交させた偏光板の間に挟んで積層状態としたときの全光線透過率（ＴＬ（Ｈ））は８％以下である必要があり、好ましくは５％以下、さらに好ましくは２％以下である。ＴＬ（Ｈ）が８％を超える場合、液晶偏光板の検査工程において、離型フィルムを構成するポリエステルフィルムの光学的異方性起因により、偏光ムラ等の不具合を生じるようになる。
【００３８】
また、本発明の離型フィルムは用途上、ポリエステルフィルム面内の主配向軸のＭＤ方向に対する角度（θ３）が７０度以上を満足するのが好ましい。θ３は好ましくは８０度以上がよい。θ３が７０度未満の場合、光学的評価を伴う検査工程においては異物の混入を見落としやすくなり、検査時に離型フィルムを一旦剥離し、検査終了後に再度貼付しなければならない等の不具合を生じる場合がある。
本発明の離型フィルムを構成する離型層の残留接着率は、貼り合わせる相手方である粘着剤層へのシリコーン移行あるいは転着を抑制するために、９０％以上であることが好ましく、さらに好ましくは９５％以上がよい。残留接着率が９０％未満の場合、製造工程において搬送用ロールのロール表面にシリコーン移行成分が転着したり、離型面と接する粘着剤層の粘着力が低下する等の不具合を生じたりする場合がある。
【００３９】
【実施例】
以下、本発明を実施例によりさらに詳細に説明するが、本発明はその要旨を越えない限り、以下の実施例に限定されるものではない。また、本発明で用いた測定法は次のとおりである。
【００４０】
（１）ポリエステルの固有粘度の測定
ポリエステルに非相溶な他のポリマー成分および顔料を除去したポリエステル１ｇを精秤し、フェノール／テトラクロロエタン＝５０／５０（重量比）の混合溶媒１００ｍｌを加えて溶解させ、３０℃で測定した。
【００４１】
（２）平均粒径（ｄ５０：μｍ）の測定
遠心沈降式粒度分布測定装置（株式会社島津製作所社製ＳＡ−ＣＰ３型）を使用して測定した等価球形分布における積算（重量基準）５０％の値を平均粒径とした。
【００４２】
（３）離型フィルムの離型層表面から抽出されるオリゴマー量（ＯＬ）の測定
上部が開放され、底辺の面積が２５０ｃｍ２となるように熱処理後（１８０℃、１０分間）の離型フィルムを折り、四角の箱を作成する。塗布層を設けている場合は塗布層面が内側となるようにする。
次いで、上記の方法で作成した箱の中にＤＭＦ１０ｍｌを入れて３分間放置した後、ＤＭＦを回収する。回収したＤＭＦを液体クロマトグラフィー（島津製作所製：ＬＣ−７Ａ）に供給してＤＭＦ中のオリゴマー量を求め、この値を、ＤＭＦを接触させたフィルム面積で割って、フィルム表面オリゴマー量（ｍｇ／ｍ２）とする。
ＤＭＦ中のオリゴマー量は、標準試料ピーク面積と測定試料ピーク面積のピーク面積比より求めた（絶対検量線法）。
標準試料の作成は、予め分取したオリゴマー（環状三量体）を正確に秤量し、正確に秤量したＤＭＦに溶解し作成した。標準試料の濃度は０．００１〜０．０１ｍｇ／ｍｌの範囲が好ましい。
【００４３】
なお、液体クロマトグラフの条件は下記のとおりとした。
移動相Ａ：アセトニトリル
移動相Ｂ：２％酢酸水溶液
カラム：三菱化学（株）製『ＭＣＩ  ＧＥＬ  ＯＤＳ  １ＨＵ』
カラム温度：４０℃
流速：１ｍｌ／分
検出波長：２５４ｎｍ
【００４４】
（４）離型フィルムの全光線透過率（ＴＬ）の測定
ＪＩＳ−Ｋ−７１０５に準じて日本電色工業社製積分球式濁度計「ＮＤＨ−３００Ａ」により、離型フィルムの全光線透過率（％）を測定した。
【００４５】
（５）離型フィルムにおける、フィルム面内の主配向軸のＭＤ方向に対する角度（θ３）の測定
カールツァイス社製偏光顕微鏡を用いて、離型フィルムの配向を観察し、ポリエステルフィルム面内の主配向軸の方向がポリエステルフィルムのＭＤ方向に対して何度傾いているかをフィルム幅方向に均等に１０点測定し、それらの測定値の最大値をθ３とした。
なお、測定上、主配向軸が９０度を超えた場合にはその補角を主配向軸のＭＤ方向に対する角度とした。
【００４６】
（６）直交偏光板間に離型フィルムを挟んだときの全光線透過率（ＴＬ（Ｈ））の測定
ＪＩＳ−Ｋ−７１０５に準じて日本電色工業社製積分球式濁度計「ＮＤＨ−３００Ａ」により、直交させた偏光板（日東電工製：偏光率９９．９９％）の間に離型フィルムを挟み、積層体の状態での全光線透過率（％）を測定した。
ＴＬ（Ｈ）値が小さいほど、偏光ムラ等が生じにくく、偏光板の検査が容易に行えるようになる。
【００４７】
（７）離型フィルムの残留接着率の評価
▲１▼残留接着力
試料フィルムのシリコーン面に日東電工（製）Ｎｏ．３１Ｂ粘着テープを２ｋｇゴムローラーにて１往復圧着し、１００℃で１時間加熱処理する。次いで、圧着したサンプルから試料フィルムを剥がし、Ｎｏ．３１Ｂ粘着テープをＪＩＳ−Ｃ−２１０７（ステンレス板に対する粘着力、１８０°引き剥がし法）の方法に準じて接着力を測定する。これを残留接着力とする。
【００４８】
▲２▼基礎接着力
残留接着力の場合と同じテープ（Ｎｏ．３１Ｂ）を用いてＪＩＳ−Ｃ−２１０７に準じてステンレス板に粘着テープを圧着して、同様の要領にて測定を行う。この時の値を基礎接着力とする。これらの測定値を用いて、下記式に基づいて残留接着率を求める。
残留接着率（％）＝（残留接着力）×１００／（基礎接着力）
なお、測定は２０±２℃、６５±５％ＲＨにて行う。
【００４９】
（８）離型フィルムの剥離力（Ｆ）の評価
測定試料の離型層に両面粘着テープ（日東電工製「Ｎｏ．５０２」）の片面を貼り付けた後、５０ｍｍ×３００ｍｍのサイズにカットした後、室温にて１時間放置後の剥離力を測定する。剥離力は、引張試験機（（株）インテスコ製「インテスコモデル２００１型」）を使用し、引張速度３００ｍｍ／分の条件下、１８０°剥離を行った。
【００５０】
（９）離型フィルムの帯電防止性（Ｒ）の評価
日本ヒューレット・パッカード社製の測定電極であるＨＰ１６００８Ｂ（商品名）を２３℃、５０％ＲＨ雰囲気下にて測定試料を設置し、１００Ｖの電圧を印加し、同社高抵抗計ＨＰ４３３９Ｂ（商品名）で表面固有抵抗を測定した。
【００５１】
（１０）離型フィルムの消光状態評価
異物を付着させた粘着剤層を介して離型フィルムと偏光板が貼り合わされた積層体において、離型フィルムの側から光を通して見た際の消光状態の有無を観察した。
【００５２】
（１１）離型フィルムの検査容易性評価
異物を付着させた粘着剤層を介して離型フィルムと偏光板が貼り合わされた  積層体において、離型フィルムの側から光を通して見た際の異物の見えやすさを下記判定基準により評価した。
《判定基準》
良好：検査可能（実用上問題ないレベル）
やや不良：検査困難な場合がある（実用上問題あるレベル）
不良：検査不可能（実用上問題あるレベル）
【００５３】
〈ポリエステルの製造〉
製造例１（ポリエチレンテレフタレートＡ１）
ジメチルテレフタレート１００部、エチレングリコール６０部および酢酸マグネシウム・４水塩０．０９部を反応器にとり、加熱昇温すると共にメタノールを留去し、エステル交換反応を行い、反応開始から４時間を要して２３０℃に昇温し、実質的にエステル交換反応を終了した。次いで、エチレングリコールスラリーエチルアシッドフォスフェート０．０４部、三酸化アンチモン０．０３部、平均粒径０．２５μｍのシリカ粒子を０．３部添加した後、１００分で温度を２８０℃、圧力を１５ｍｍＨｇに達せしめ、以後も徐々に圧力を減じ、最終的に０．３ｍｍＨｇとした。４時間後、系内を常圧に戻し、固有粘度０．６１のポリエチレンテレフタレートＡ１を得た。
【００５４】
製造例２（ポリエチレンテレフタレートＡ２）
製造例１において、平均粒径０．２５μｍのシリカ粒子を０．３部添加する代わりに平均粒径０．２７μｍの酸化チタン粒子を１部添加する以外は製造例１と同様にしてポリエチレンテレフタレートＡ２を得た。
【００５５】
〈ポリエステルフィルムの製造〉
製造例３（ポリエステルフィルムＦ１）
製造例１で製造したポリエチレンテレフタレートＡ１を１８０℃で４時間、不活性ガス雰囲気中で乾燥し、溶融押出機により２９０℃で溶融し、口金から押出し静電印加密着法を用いて表面温度を４０℃に設定した冷却ロール上で冷却固化して未延伸シートを得た。得られたシートを８５℃で３．５倍縦方向に延伸した。
次いで、下記組成からなる塗布剤を塗布した後、フィルムをテンターに導き１００℃で３．７倍横方向に延伸した後、２３０℃にて熱固定を行い、中央部１０００ｍｍ幅のみ採取し、塗工量が０．０５ｇ／ｍ２（乾燥後）の塗布層が設けられた、厚さ２５μｍのＰＥＴフィルムＦ１を得た。
【００５６】
《化合物例》
▲１▼窒素元素を有する化合物（Ａ）：主鎖にピロリジウム環を有する化合物
（第一工業製薬社製：シャロールＤＣ−３０３Ｐ）
▲２▼窒素元素を有する化合物（Ｂ）：ポリトリメチルアミノエチルメタクリレート４級化物
▲３▼アクリル系樹脂（Ｃ）：アクリル酸アルキルエステルとメタクリル酸アルキルエステルの共重合体（Ｔｇ：約４０℃）（日本カーバイド工業製：ニカゾール）
▲４▼ＰＶＡ系樹脂（Ｄ）：けん化度＝８８モル％、重合度＝５００のポリビニルアルコール
▲５▼架橋性化合物（Ｅ）：メトキシメチロールメラミン（大日本インキ化学工業社製：ベッカミン）
▲６▼架橋性化合物（Ｆ）：ジルコニウム化合物（第一稀元素化学工業社製：ジルコゾールＺＣ−２）
▲７▼粒子（Ｇ）：平均粒径０．０５μｍのシリカゾル
【００５７】
《塗布剤組成》
窒素元素を有する化合物（Ａ）：８５重量％、ＰＶＡ系樹脂（Ｄ）：１０重量％、粒子（Ｇ）：５重量％
【００５８】
製造例４（ＰＥＴフィルムＦ２）〜製造例８（ＰＥＴフィルムＦ６）
製造例２において、塗布剤組成を下記表１の塗布剤組成に変更する以外は製造例２と同様にしてＰＥＴフィルムＦ２〜ＰＥＴフィルムＦ６を得た。このフィルムの特性を下記表１に示す。
【００５９】
製造例９（ＰＥＴフィルムＦ７）
製造例３において、ポリエチレンテレフタレートＡ１の代わりにポリエチレンテレフタレートＡ２を用いる以外は製造例３と同様にしてＰＥＴフィルムＦ７を得た。このフィルムの特性を下記表１に示す。
【００６０】
製造例１０（ＰＥＴフィルムＦ８）
製造例３において、端部１０００ｍｍ幅と採取位置が異なる以外は製造例３と同様にして製造し、ＰＥＴフィルムＦ８を得た。このフィルムの特性を下記表１に示す。
【００６１】
製造例１１（ＰＥＴフィルムＦ９）
製造例３において採取した中央部１０００ｍｍ幅と製造例９において採取した端部１０００ｍｍ幅との間の部分にて１０００ｍｍ幅を採取する以外は製造例３と同様にして製造し、ＰＥＴフィルムＦ９を得た。このフィルムの特性を下記表１に示す。
【００６２】
【表１】
2004177718.tif 000005
【００６３】
実施例１
製造例３で得られたＰＥＴフィルムＦ１に下記離型剤組成からなる離型層を塗布量（乾燥後）が０．１ｇ／ｍ２になるように設け、離型フィルムを得た。この離型フィルムの特性を下記表２に示す。
《離型剤組成》
硬化型シリコーン樹脂：（ＫＳ−８４７Ｈ：信越化学製  固形分濃度３０％）９９重量％
硬化剤：（ＰＬ−５０Ｔ：信越化学製  固形分濃度１％）１重量％
上記離型剤をＭＥＫ／トルエン混合溶媒（混合比率は１：１）で希釈し、濃度１．５重量％の塗布液を作成した。
【００６４】
実施例２
実施例１において離型剤組成を下記組成に変更する以外は実施例１と同様にして製造し、離型フィルムを得た。この離型フィルムの特性を表２に示す。
《離型剤組成》
硬化型シリコーン樹脂：（ＫＳ−７７４：信越化学製  固形分濃度３０％）９９重量％
硬化剤：（ＰＬ−３：信越化学製  固形分濃度３０％）１重量％
上記離型剤をＭＥＫ／トルエン混合溶媒（混合比率は１：１）で希釈し、濃度１．５重量％の塗布液を作成した。
【００６５】
実施例３
実施例１において、ＰＥＴフィルムＦ１の代わりにＰＥＴフィルムＦ２を用いる以外は実施例１と同様にして離型フィルムを得た。この離型フィルムの特性を表２に示す。
【００６６】
実施例４
実施例１において、ＰＥＴフィルムＦ１の代わりにＰＥＴフィルムＦ３を用いる以外は実施例１と同様にして離型フィルムを得た。この離型フィルムの特性を表２に示す。
【００６７】
実施例５
実施例１において、ＰＥＴフィルムＦ１の代わりにＰＥＴフィルムＦ４を用いる以外は実施例１と同様にして離型フィルムを得た。この離型フィルムの特性を表２に示す。
【００６８】
実施例６
実施例１において、ＰＥＴフィルムＦ１の代わりにＰＥＴフィルムＦ９を用いる以外は実施例１と同様にして離型フィルムを得た。この離型フィルムの特性を表２に示す。
【００６９】
比較例１
実施例１において、ＰＥＴフィルムＦ１の代わりにＰＥＴフィルムＦ５を用いる以外は実施例１と同様にして離型フィルムを得た。この離型フィルムの特性を表２に示す。
【００７０】
比較例２
実施例１において、ＰＥＴフィルムＦ１の代わりにＰＥＴフィルムＦ６を用いる以外は実施例１と同様にして離型フィルムを得た。この離型フィルムの特性を表２に示す。
【００７１】
比較例３
実施例１において離型剤組成を下記組成に変更する以外は実施例１と同様にして製造し、離型フィルムを得た。この離型フィルムの特性を表２に示す。
《離型剤組成》
硬化型シリコーン樹脂：（ＫＳ−８４７Ｈ：信越化学製  固形分濃度３０％）９８重量％
硬化剤：（ＰＬ−５０Ｔ：信越化学製  固形分濃度  １％）１重量％
非反応性シリコーンオイル：（Ｘ−２２−８１９：信越化学製  比重０．９９（２５℃））１重量％
上記離型剤をＭＥＫ／トルエン混合溶媒（混合比率は１：１）で希釈し、濃度１．５重量％の塗布液を作成した。
【００７２】
比較例４
実施例１において、ＰＥＴフィルムＦ１の代わりにＰＥＴフィルムＦ７を用いる以外は実施例１と同様にして離型フィルムを得た。この離型フィルムの特性を表２に示す。
【００７３】
比較例５
実施例１において、ＰＥＴフィルムＦ１の代わりにＰＥＴフィルムＦ８を用いる以外は実施例１と同様にして離型フィルムを得た。この離型フィルムの特性を表２に示す。
【００７４】
【表２】
2004177718.tif 000006
【００７５】
【表３】
2004177718.tif 000007
【００７６】
【発明の効果】
本発明の離型フィルムは、液晶偏光板、位相差板等の液晶構成部材製造時に用いる粘着剤層保護用として、オリゴマー析出量が極力少なく、帯電防止性、透明性良好であり、光学的評価を伴う検査が容易な離型フィルムであり、その工業的価値は極めて高い。